(57)【要約】【課題】本発明の課題とするところは、量産時のスループットを向上せしめ、レンズシートの背面（観察者側）に緻密・精細な遮光パターンを形成したレンズシート、及びこれを構成要素とした光拡散性基板あるいは透過型スクリーンを提供することにある。【解決手段】本発明のレンズシートは少なくとも、レンズアレイを有するレンズ基板に遮光パターンが設けられたレンズシートにおいて、前記遮光パターンが、感光性樹脂組成物からなる樹脂層を用いて形成されており、該感光性樹脂組成物は、少なくとも有機重合体からなる熱粘着性の結合剤（ａ）、ラジカル重合性を有するエチレン性二重結合を少なくとも一つ以上有する化合物（ｂ）、光重合開始剤（ｃ）及び一分子中に少なくとも二つ以上のチオール基を有する化合物（ｄ）からなるものとする。【選択図】図２
2004085761.tif 000002
【特許請求の範囲】
【請求項１】
少なくとも、レンズアレイを有するレンズ基板に遮光パターンが設けられたレンズシートにおいて、前記遮光パターンが、感光性樹脂組成物からなる樹脂層を用いて形成されており、該感光性樹脂組成物は、少なくとも有機重合体からなる熱粘着性の結合剤（ａ）、ラジカル重合性を有するエチレン性二重結合を少なくとも一つ以上有する化合物（ｂ）、光重合開始剤（ｃ）及び一分子中に少なくとも二つ以上のチオール基を有する化合物（ｄ）からなることを特徴とするレンズシート。
【請求項２】
前記一分子中に少なくとも二つ以上のチオール基を有する化合物（ｄ）が、一般式（１）
【化１】
2004085761.tif 000017
（式中、Ｒ１は炭素原子数３ないし１２のアルキル基を表す。）
で表される、ジチオール化合物を含むことを特徴とする請求項１記載のレンズシート。
【請求項３】
請求項１記載の、一分子中に少なくとも二つ以上のチオール基を有する化合物（ｄ）が、一般式（２）
【化２】
2004085761.tif 000018
（式中、Ｒ２及びＲ３はそれぞれ独立して炭素原子数３ないし１２のアルキル基を表す。）
で表される、ジチオール化合物を含むことを特徴とする請求項１または２記載のレンズシート。
【請求項４】
請求項１記載の、一分子中に少なくとも二つ以上のチオール基を有する化合物（ｄ）が、一般式（３）
【化３】
2004085761.tif 000019
（式中、Ｒ４は水素原子またはエチル基を表し、Ｘは水素原子またはメチル基を表す。）
で表される、トリチオール化合物を含むことを特徴とする請求項１から３のいずれかに記載のレンズシート。
【請求項５】
請求項１記載の、一分子中に少なくとも二つ以上のチオール基を有する化合物（ｄ）が、一般式（４）
【化４】
2004085761.tif 000020
（式中、Ｘは水素原子またはメチル基を表す。）
で表される、ヘキサチオール化合物を含むことを特徴とする請求項１から４のいずれかに記載のレンズシート。
【請求項６】
請求項１から５のいずれかに記載のレンズシートを構成要素の一つとすることを特徴とする透過型スクリーン。
【請求項７】
請求項１から５のいずれかに記載のレンズシートの遮光パターン上に光拡散層を設けたことを特徴とする光拡散性基板。
【請求項８】
請求項７記載の光拡散性基板を構成要素の一つとすることを特徴とする透過型スクリーン。
【発明の詳細な説明】
【０００１】
【発明の属する技術分野】
本発明は、透過型プロジェクションテレビに使用されるレンズシート及びそれを構成要素とする光拡散性基板あるいは透過型スクリーンに関する。
【０００２】
【従来の技術】
透過型プロジェクションテレビに用いる透過型スクリーンは大きく分けると一般的に、観察者側のレンチキュラーレンズ基板（レンズシート）を含む光拡散性基板と、光源側にあるフレネルレンズ基板から構成される。
【０００３】
このようなプロジェクションテレビに用いられる透過型スクリーンのコントラスト向上をさせるために、観察者側に配置されるレンズシートに遮光パターンを形成する方法が、特開昭５９−１２１０３３号公報、特開２０００−６６００９号公報などで知られている。
【０００４】
上記公報においては透過型スクリーン（レンズシート）の観察面側にポジ型感光性樹脂組成物（紫外線などの照射により粘着性が消失する粘着性の樹脂組成物）を配設して樹脂層を成し、この樹脂組成物面と反対面、即ちレンズを配設した面より投射光源（プロジェクター）又はこれと同等の開口を有する光源から投射した光線で該感光性樹脂組成物を露光し、レンズシートの各単位レンズの集光部の粘着性を消失せしめた後、観察面上に遮光性のトナーを散布し粘着性の残っている未露光部分に粘着させ、露光により粘着性の消失した部分に付着したトナー及び余剰のトナーを除去し遮光パターンを形成する方法や、また、遮光性のトナーを散布する代わりに黒色の顔料や染料などの色材を含有した色材含有層を密着させ、未露光部分に粘着させてのち、色材含有層をこれを形成する支持体と共に剥離し、該未露光部分に色材含有層を付着残留させ遮光パターンを形成する方法が開示されている。
【０００５】
近年では、高画質、高精細が希望される大型スクリーンへの品質要求の高まりも相まって、形成する遮光パターンの緻密、精細化が要求され、さらに量産時のスループットの向上のため、係る感光性樹脂組成物の高感度、高解像度化は重要な課題要素となっていた。
【０００６】
【発明が解決しようとする課題】
本発明は、このような状況に鑑てなされたものであり、その課題とするところは、量産時のスループットを向上せしめ、レンズシートの背面（観察者側）に緻密・精細な遮光パターンを形成したレンズシート、及びこれを構成要素とした光拡散性基板もしくは透過型スクリーンを提供することにある。
【０００７】
【課題を解決するための手段】
請求項１に係る第１の発明は、少なくとも、レンズアレイを有するレンズ基板に遮光パターンが設けられたレンズシートにおいて、前記遮光パターンが、感光性樹脂組成物からなる樹脂層を用いて形成されており、該感光性樹脂組成物は、少なくとも有機重合体からなる熱粘着性の結合剤（ａ）、ラジカル重合性を有するエチレン性二重結合を少なくとも一つ以上有する化合物（ｂ）、光重合開始剤（ｃ）及び一分子中に少なくとも二つ以上のチオール基を有する化合物（ｄ）からなることを特徴とするレンズシートである。
【０００８】
請求項２に係る第２の発明は、前記一分子中に少なくとも二つ以上のチオール基を有する化合物（ｄ）が、一般式（１）
【０００９】
【化５】
2004085761.tif 000003
【００１０】
（式中、Ｒ１は炭素原子数３ないし１２のアルキル基を表す。）
で表される、ジチオール化合物を含むことを特徴とする請求項１記載のレンズシートである。
【００１１】
請求項３に係る第３の発明は、請求項１記載の、一分子中に少なくとも二つ以上のチオール基を有する化合物（ｄ）が、一般式（２）
【００１２】
【化６】
2004085761.tif 000004
【００１３】
（式中、Ｒ２及びＲ３はそれぞれ独立して炭素原子数３ないし１２のアルキル基を表す。）
で表される、ジチオール化合物を含むことを特徴とする請求項１または２記載のレンズシートである。
【００１４】
請求項４に係る第４の発明は、請求項１記載の、一分子中に少なくとも二つ以上のチオール基を有する化合物（ｄ）が、一般式（３）
【００１５】
【化７】
2004085761.tif 000005
【００１６】
（式中、Ｒ４は水素原子またはエチル基を表し、Ｘは水素原子またはメチル基を表す。）
で表される、トリチオール化合物を含むことを特徴とする請求項１から３のいずれかに記載のレンズシートである。
【００１７】
請求項５に係る第５の発明は、請求項１記載の、一分子中に少なくとも二つ以上のチオール基を有する化合物（ｄ）が、一般式（４）
【００１８】
【化８】
2004085761.tif 000006
【００１９】
（式中、Ｘは水素原子またはメチル基を表す。）
で表される、ヘキサチオール化合物を含むことを特徴とする請求項１から４のいずれかに記載のレンズシートである。
【００２０】
請求項６に係る第６の発明は、請求項１から５のいずれかに記載のレンズシートを構成要素の一つとすることを特徴とする透過型スクリーンである。
【００２１】
請求項７に係る第７の発明は、請求項１から５のいずれかに記載のレンズシートの遮光パターン上に光拡散層を設けたことを特徴とする光拡散性基板である。
【００２２】
請求項８に係る第８の発明は、請求項７記載の光拡散性基板を構成要素の一つとすることを特徴とする透過型スクリーンである。
【００２３】
【発明の実施の形態】
以下、本発明の実施の形態を図面を用いて詳細に説明する。図１は本発明による光拡散性基板及び透過型スクリーンを示す断面図である。図２は本発明による透過型スクリーンを構成する光拡散性基板の断面図である。図３はレンズシートへの遮光パターンの形成工程及び光拡散性基板の製造工程の一例を順に示した説明図である。
ここで、遮光パターンとは、硬化後の感光性樹脂組成物である樹脂層および、未感光粘着部分の粘着性を利用して樹脂層に保持された色材を合わせていう。
また、本発明で用いられる感光性樹脂組成物は、感光前は粘着性を有し、いったん感光し、その部分が硬化してしまうと、感光・硬化部分の粘着性は失われてしまう性質を持つ感光性樹脂組成物である。
【００２４】
例えば、レンチキュラーレンズやマイクロレンズのレンズ透明基板（図２中１２ｂ）としては、透明である程度の強度のある基板やフィルムなら好ましく用いることができる。具体的には、ポリアクリル板、メタアクリル−スチレン板、ポリ塩化ビニル板、ポリカーボネート板等の基板、またはポリアセテートフィルム、ポリ塩化ビニルフィルム、ポリエチレンフィルム、ポリプロピレンフィルム、ポリカーボネートフィルム、ポリエチレンテレフタレートフィルム等のフィルムを挙げることができる。
【００２５】
樹脂層（３０）を形成する感光性樹脂組成物は、少なくとも有機重合体からなる熱粘着性の結合剤（ａ）、ラジカル重合性を有するエチレン性二重結合を少なくとも一つ以上有する化合物（ｂ）、光重合開始剤（ｃ）及び一分子中に少なくとも二つ以上のチオール基を有する化合物（ｄ）とからなる。
【００２６】
前記感光性樹脂組成物に用いられる結合剤（ａ）は、有機重合体からなり、これは樹脂層に配合されて、各種添加剤の分散媒になると共に、粘着力の調整剤としても用いられるものであり、上記ラジカル重合性を有するエチレン性二重結合を少なくとも一つ以上有する化合物（ｂ）と相溶性であることが望ましい。例としては、ポリ塩化ビニル、ポリ（メタ）アクリル酸、ポリ（メタ）アクリル酸エステル、ポリビニルエーテル、ポリビニルアセタール、ポリウレタン樹脂、エポキシ樹脂、ポリアミド、ポリエステル、塩化ビニリデン―アクリロニトリル共重合体、塩化ビニリデン―メタアクリル酸エステル共重合体、塩化ビニリデン―酢酸ビニル共重合体、セルロース誘導体、ポリオレフィン、ジアリルフタレート樹脂、各種合成ゴム等を挙げることができる。
【００２７】
ラジカル重合性を有するエチレン性二重結合を少なくとも一つ以上有する化合物（ｂ）としては、例えばビニル基あるいはアリル基を有するモノマー、オリゴマー、末端または側鎖にビニル基あるいはアリル基を有するポリマーである。その例としては、（メタ）アクリル酸及びその塩、（メタ）アクリル酸エステル類、（メタ）アクリルアミド類、無水マレイン酸、マレイン酸エステル類、イタコン酸エステル類、スチレン類、ビニルエーテル類、ビニルエステル類、Ｎ−ビニル複素環類、アリルエーテル類、アリルエステル類、及びこれらの誘導体などを挙げることができ、これらの化合物を１種または２種以上を混合して用いることができる。
【００２８】
光重合開始剤（ｃ）としては、ベンゾフェノン、４，４’−ビス（ジメチルアミノ）ベンゾフェノン、４，４’−ビス（ジエチルアミノ）ベンゾフェノン、２−エチルアントラキノン、フェナントラキノン、ベンジルジメチルケタール、ベンゾインメチルエーテル、ベンゾインエチルエーテル、ベンゾインフェニルエーテル、エチルベンゾイン、１−ヒドロキシシクロヘキシルフェニルケトン、２−ヒドロキシシクロヘキシルフェニルケトン、２−ヒドロキシ−２−メチル−１−フェニルプロパン−１−オン、２−（ｏ−クロロフェニル）−４，５−ジフェニルイミダゾリル二量体などのロフィン二量体、Ｎ−フェニルグリシンなどのＮ−アリールグリシン類、４，４’−ジアジドカルコンなどの有機アジド類、３，３’，４，４’−テトラ（ｔｅｒｔ−ブチルペルオキシカルボキシル）ベンゾフェノンなどの有機過酸化物類などが挙げられる。さらに必要に応じてチオキサントン化合物や２−メルカプトベンゾオキサゾール、２−メルカプトベンゾチアゾール、２−メルカプトベンゾイミダゾールなど芳香族チオール化合物の増感剤や連鎖移動剤を加えてもよい。
【００２９】
本発明によるレンズシートについて、レンズシートへの遮光パターンの形成に用いる感光性樹脂組成物に、一分子中に少なくとも二つ以上のチオール基を有する化合物（ｄ）を加えることにより、当該感光性樹脂組成物の感度・解像度を大幅に向上させることができる。これは開始あるいは成長ラジカルからメルカプト基への連鎖移動反応が起きており、一分子中に複数個のメルカプト基を有することで、架橋反応がより促進されるためであり、さらに、硬化部位にも生成したポリマーの重合度がより均一化されるある。より好ましくは下記の一般式（１）から（４）で表されるジチオール、トリチオール化合物が選択でき、これらを単独、または二種類以上組み合わせたものを用いても良い。
【００３０】
【化９】
2004085761.tif 000007
【００３１】
（式中、Ｒ１は炭素原子数３ないし１２のアルキル基を表す。）
【００３２】
【化１０】
2004085761.tif 000008
【００３３】
（式中、Ｒ２及びＲ３はそれぞれ独立して炭素原子数３ないし１２のアルキル基を表す。）
【００３４】
【化１１】
2004085761.tif 000009
【００３５】
（式中、Ｒ４は水素原子またはエチル基を表し、Ｘは水素原子またはメチル基を表す。）
【００３６】
【化１２】
2004085761.tif 000010
【００３７】
（式中、Ｘは水素原子またはメチル基を表す。）
【００３８】
本発明においては、感光性樹脂組成物の調製に適した希釈剤として、通常の汎用溶剤、例えば、メチルエチルケトン、トルエン、エチルアセテート、メチルイソブチルケトン、メチルセロソルブ、エチルセロソルブ、ブチルセロソルブ、ブチルセロソルブアセテート、ブチルカルビトール、テトラリン、ジメチルホルムアミド、ノルマルメチルピロリドン、プロピレングリコールモノメチルエーテル、プロピレングリコールモノメチルエーテルアセテートなどを用いることができる。
【００３９】
本発明で用いる感光性樹脂組成物における各成分の配合比は、（ａ）１００重量部に対し、（ｂ）５０〜２００重量部、好ましくは７５〜１５０重量部、（ｃ）０．１〜１０重量部、好ましくは０．５〜５重量部、（ｄ）０．０１〜１０重量部、好ましくは０．１〜５重量部であり、必要に応じてこれらを上記希釈剤で調整して用いる。
【００４０】
また本発明の目的を妨げないかぎり、必要に応じて可塑剤、酸化防止剤、シリコーン化合物等のレベリング剤，消泡剤、シランカップリング剤等の密着向上剤、酸化チタン，タルク，炭酸カルシウムなどの充填剤、ウレタン，アクリル微粒子などの拡散剤、ハジキ防止剤、安定剤、熱重合禁止剤、難燃化剤、着色用顔料、染料などの各種添加剤を適宜、感光性樹脂組成物に添加、配合させて用いることができる。
【００４１】
つぎに本発明のレンズシート、光拡散性基板及び透過型スクリーンの製造方法の一例を以下に述べる。本発明で言うレンズシートとは、片方又は両方の面にレンズ要素（レンズアレイ）を有し、どちらか一方の面に樹脂層を介して遮光パターンが設けられたものを指す。本発明はレンチキュラーレンズ基板やマイクロレンズ基板など、プロジェクションスクリーンの透過型スクリーンに使用することのできるレンズ要素を有するレンズシートならいずれにも適用可能であり、本発明の感光性樹脂組成物を用いて遮光パターンを形成し、同様の効果を得ることができる。
レンズ透明基板（１２ｂ）としては、ポリアクリル板、メタアクリル−スチレン板、ポリ塩化ビニル板、ポリカーボネート板等の板を使用できる。
【００４２】
まず、レンズ透明基板（１２ｂ）にレンズアレイ（１２ａ）が形成されてなるレンズ基板（１２）（図２）のレンズ透明基板（１２ｂ）側に、画像形成シート（４０）を、熱ロールを通して貼り合せる（図３（ａ））。
なお、これらレンチキュラーレンズアレイやマイクロレンズアレイ等のレンズアレイは、それぞれの透明樹脂基板上に例えばＵＶ（紫外線）硬化樹脂を流し込み、金型を用いて硬化、成形される。
【００４３】
画像形成シート（４０）の形成に用いる感光性樹脂支持体（２０）としては、熱圧負荷時に樹脂層（３０）を平面性と寸法とを安定に保って保持することができるものであればよく、例えば、ポリアセテートフィルム、ポリ塩化ビニルフィルム、ポリエチレンフィルム、ポリプロピレンフィルム、ポリカーボネートフィルム、ポリエチレンテレフタレートフィルム等を挙げることができる。特に、熱や水に対する安定性が高く、樹脂層（３０）形成のための感光性樹脂組成物の塗布時の作業性及び露光、転写時の操作性に優れている二軸延伸ポリエチレンテレフタレートフィルムが好適である。
【００４４】
図３（ａ）はレンズ基板（１２）に、感光性樹脂支持体（２０）上に本発明による感光性樹脂組成物を用いて樹脂層（３０）を設けた画像形成シート（４０）を載置する工程の断面図である。
図３（ｂ）は紫外線照射工程を示すもので、レンズアレイ（１２ａ）側から全面に平行紫外光を照射し、レンズ機能によって集光された集光部（３１）の樹脂層（３０）を硬化させ、感光硬化層（３１ａ）と、非集光部（３２）で粘着性を有したままの非感光粘着層（３２ａ）のパターンをレンズ基板（１２）上に形成する。続いて、図３（ｃ）に示すように、感光性樹脂支持体（２０）を除去する。
【００４５】
次いで図３（ｄ）に示すように、レンズ基板（１２）に残留する、パターン化された、粘着性を有したままの非感光粘着層（３２ａ）の上にさらに、色材含有層（６０）を色材支持体（５０）上に形成した色材支持シート（７０）を、熱ロールで圧着し、パターン化された非感光粘着層（３２ａ）上に、色材含有層（６０）を粘着させる。
【００４６】
この時の粘着条件は、非感光粘着層（３２ａ）に色材含有層（６０）が十分に粘着し、色材支持体（５０）から完全に移行する温度、圧力であることが必要である。また、上記色材含有層（６０）の色材は、従来から用いられている染料または顔料であればよく、またはそれらの混合物であってもよい。これら以外にも、例えば、金属粉、蛍光顔料、酸化チタン、タルク、炭酸カルシウム等の充填剤、ロジン酸エステル、テルペン樹脂などの増粘剤、ウレタン、アクリル微粒子などの拡散剤、酸化防止剤、レベリング剤、可塑剤、消泡剤、ハジキ防止剤、安定剤、各種ポリマー等を配合してもよい。
【００４７】
色材支持体（５０）は、前記画像形成シート（４０）の形成に用いる感光性樹脂支持体（２０）と同様、熱圧負荷時に色材含有層（６０）の平面性と寸法とを保って支持することができるいかなるものでもよい。
【００４８】
次に、図３（ｅ）に示すように、非感光粘着層（３２ａ）に粘着していない色材含有層部分を、色材支持体（５０）と共に除去し、非感光粘着層（３２ａ）の上に、これと同一形状の色材含有層（６０）を形成した遮光パターンを形成させることで、本発明のレンズシート（１４）が完成する。
【００４９】
最後に図３（ｆ）に示すように、遮光パターンを形成した面上に光拡散層となる拡散板（１３）を載置させることで光拡散性基板（１０）を形成する。
【００５０】
上記拡散板（１３）としては、ポリアクリル板、メタアクリル−スチレン板、ポリ塩化ビニル板、ポリカーボネート板等の透明な板に、薬液等の化学的な処理や、研磨等による物理的な処理を施したものや、前述した樹脂板へ拡散剤を混入させたものを用いることができる。
【００５１】
以上のように、本発明による光拡散性基板及び透過型スクリーンにおいては、少なくとも有機重合体からなる熱粘着性の結合剤（ａ）、ラジカル重合性を有するエチレン性二重結合を少なくとも一つ以上有する化合物（ｂ）、光重合開始剤（ｃ）及び一分子中に少なくとも二つ以上のチオール基を有する化合物（ｄ）を含む感光性樹脂組成物からなる樹脂層を用いることを特徴とし、従来から感光性樹脂組成物に望まれていた高感度、高解像度化を達成することができ、結果量産時のスループットの向上及び遮光パターンの緻密、精密化を可能とするものである。
【００５２】
【実施例】
次に本発明を実施例により、具体的に説明する。
【００５３】
下記成分を混合し、表１に示す光重合開始剤（ｃ）、チオール化合物（ｄ）の組合せにより、実施例並びに比較例の感光性樹脂組成物を調整した。
＜感光性樹脂組成物の組成例＞
（ａ）　ポリメチルメタアクリレート　６０重量部
（ｂ）　トリメチロールプロパントリメタアクリレート　４０重量部
（ｃ）　光重合開始剤
（ｄ）　チオール化合物
メチルエチルケトン　１２０重量部
トルエン　８０重量部。
【００５４】
【表１】
2004085761.tif 000011
【００５５】
【化１３】
2004085761.tif 000012
【００５６】
【化１４】
2004085761.tif 000013
【００５７】
この感光性樹脂組成物をポリエチレンテレフタレートフィルム上に塗布し、８０℃の乾燥機で１０分乾燥し厚さ２０μｍの感光層を得た。これにカバーフィルムとして片面に離型処理を施したポリエチレンテレフタレートフィルムを、離型処理面を感光層面に重ねるようにして貼り合わせた。
【００５８】
また、下記成分からなる黒色インキシートを調整した。
＜黒色インキの組成例＞
ポリメチルメタアクリレート　１０重量部
カーボンブラック　５重量部
メチルエチルケトン　３５重量部
トルエン　２５重量部
【００５９】
この黒色インキ組成物をポリプロピレンフィルム上に塗布し、８０℃の乾燥機で１０分乾燥し厚さおよそ１μｍの黒色インキシートを得た。
【００６０】
次に、ネガマスクを介して超高圧水銀灯を用い感光層の露光を行った。露光後、カバーフィルムを剥離して、該感光層と黒色インキシートを８０℃１ｍ／分、４ｋｇ圧に設定したラミネーターを通して貼り合せ、黒色インキシートを２５℃、１ｍ／分の速度で剥離し、黒色パターンを形成した。
【００６１】
このようにして黒色パターンを形成し、その形状から、感光性樹脂組成物の性能を以下の方法により評価した。
【００６２】
＜１＞感度
ネガマスクとしてＫｏｄａｋ　Ｐｈｏｔｏｇｒａｐｈｉｃ　Ｓｔｅｐ　Ｔａｂｌｅｔ　Ｎｏ．２（以下単にグレースケールと称する）を用い、黒色パターンのポジ像が得られるまでの段数を感度とした。結果を表２に示す。
【００６３】
【表２】
2004085761.tif 000014
【００６４】
＜２＞解像度
ネガマスクとしてＵＧＲＡ　プレートコントロールウェッジ　１９８２（ＰＣＷ８２）を用い、上述した実験結果における、グレースケールの５段のポジ像を得るのに必要な露光量において、円形バッジのポジ及びネガの細線パターンが同時に残る線幅を解像度とした。結果を表３に示す。
【００６５】
【表３】
2004085761.tif 000015
【００６６】
次に、図を用いて遮光パターンの形成方法を具体的に説明する。感光性樹脂支持体（２０）としてポリエチレンテレフタレートフィルムを、その上に該感光性樹脂組成物を乾燥後の膜厚が２０μｍとなるようにワイヤーバーコーターにて塗布し、８０℃の温風乾燥機で１０分乾燥して樹脂層（３０）とし、その上に保護カバーとしてポリプロピレンフィルムをラミネーターを通して貼り合せ、画像形成シート（４０）を作製した。
【００６７】
次に、上記保護カバーを剥離して、片面にレンズアレイ（１２ａ）を形成したポリカーボネートの他面の平坦面に、上記画像形成シート（４０）を、５０℃、１ｍ／分、２ｋｇ圧に設定したラミネーターを通して貼り合せた。
【００６８】
続いて、レンズアレイ（１２ａ）側から全面に平行紫外光を、照射し、感光性樹脂支持体（２０）を２５℃、１ｍ／分の速度で剥離し、感光硬化層（３１ａ）と、非感光粘着層（３２ａ）のパターンをレンズ基板（１２）に形成した。
【００６９】
ポリプロピレンフィルム上に上記のように調整した黒色インキを乾燥後の膜厚が１μｍとなるようにワイヤーバーコーターにて塗布し、８０℃の温風乾燥機で１０分乾燥させ黒色の色材含有層（６０）を形成、黒色の色材支持シート（７０）を作製した。この色材支持シートを、上記のようにして作製したレンズ基板（１２）に、８０℃１ｍ／分、４ｋｇ圧に設定したラミネーターを通して貼り合せ、色材支持体（５０）を２５℃、１ｍ／分の速度で剥離し、黒色の色材含有層（６０）による遮光パターンを形成したレンズシート（１４）を作成した。
【００７０】
それぞれの遮光パターンの形成に必要な露光量と、形成した遮光パターンの形状を光学顕微鏡で評価した結果を以下の表４に示す。
【００７１】
【表４】
2004085761.tif 000016
【００７２】
さらに、その上面に、拡散板（１３）として拡散剤加えた１．５ｍｍ厚のメタアクリル−スチレン樹脂板を粘着剤を用いて貼り合せ、光拡散性基板（１０）を作製した。
【００７３】
上記表２及び３より、本発明の実施例による感光性樹脂組成物は、比較例における従来の感光性樹脂組成物と比較して、高感度・高解像度であった。また、上記表４より、少ない露光量での遮光パターンの形成が可能であること、また得られた遮光パターンの欠落・連結部分は全く認められなかったことからから量産時のスループットの向上が計れるばかりでなく、歩留まりの向上が計れる。
【００７４】
【発明の効果】
以上、本発明によるレンズシート及びそれを構成要素とする光拡散性基板あるいは透過型スクリーンにおいては、少なくとも有機重合体からなる熱粘着性の結合剤（ａ）、ラジカル重合性を有するエチレン性二重結合を少なくとも一つ以上有する化合物（ｂ）、光重合開始剤（ｃ）及び一分子中に少なくとも二つ以上のチオール基を有する化合物（ｄ）を含む感光性樹脂組成物からなる樹脂層を用いることを特徴とし、従来から感光性樹脂組成物に望まれていた高感度、高解像度化を達成することができ、結果量産時のスループットの向上及び遮光パターンの緻密、精密化を可能とするものであり、高品質のレンズシート、ひいては光拡散性基板及び透過型スクリーンを提供することができる。
【００７５】
【図面の簡単な説明】
【図１】本発明に係る光拡散性基板及び透過型スクリーンの実施例を示した断面図である。
【図２】本発明のレンズシート及びそれを構成要素とする光拡散性基板の詳細な断面図である。
【図３】本発明に係るレンズシート及び光拡散性基板の作製の一例を工程順に示した説明図である。
【符号の説明】
１　　　透過型スクリーン
１０　　光拡散性基板
１１　　フレネルレンズ基板
１１ａ　フレネルレンズアレイ
１１ｂ　フレネルレンズ透明基板
１２　　レンズ基板
１２ａ　レンズアレイ
１２ｂ　レンズ透明基板
１３　　拡散板
１４　　レンズシート
２０　　感光性樹脂支持体
３０　　樹脂層
３１　　集光部
３１ａ　感光硬化層
３２　　非集光部
３２ａ　非感光粘着層
４０　　画像形成シート
５０　　色材支持体
６０　　色材含有層
７０　　色材支持シート
【図１】
2004085761.tif 000021
【図２】
2004085761.tif 000022
【図３】
2004085761.tif 000023